(57)【要約】【課題】赤色レーザ光で記録・再生ができ、高密度記録が可能であるとともに紫外線等に対する耐環境性と情報保存性が優れ、かつ簡便で安価な製造が可能な光記録媒体とその記録再生方法および記録再生装置を提供する。【解決手段】波長域が６００〜７２０ｎｍの光照射によりプラズモン吸収を発現する金微粒子と、主鎖にアミン構造を持ち、側鎖にポリエステル、ポリアクリレート、ポリウレタン等の構造を持つ櫛型のブロックコポリマーからなる分散安定化剤とを含有するコロイド状態の塗布液を調製し、これを基板上にスピンコート法により薄膜形成して記録層を形成する。【選択図】      図１
2004246984.tif 000002
【特許請求の範囲】
【請求項１】
基板上に、６００〜７２０ｎｍの記録再生波長においてプラズモン吸収を発現する金属微粒子と該金属微粒子の分散安定化剤とを含むコロイド溶液を塗布形成した記録層を少なくとも設けたことを特徴とする光記録媒体。
【請求項２】
前記金属微粒子を構成する金属は、金であることを特徴とする請求項１に記載の光記録媒体。
【請求項３】
前記分散安定化剤は、主鎖に窒素を含有し側鎖に溶媒と親和性の高い置換基を有する高分子化合物であることを特徴とする請求項１または２に記載の光記録媒体。
【請求項４】
前記高分子化合物は、主鎖にアミン構造を持ち、側鎖にポリエステル、ポリアクリレート、あるいはポリウレタンから選ばれる少なくとも１つの重合体構造を持つ櫛型のブロックコポリマーであることを特徴とする請求項３に記載の光記録媒体。
【請求項５】
前記記録層は、前記コロイド溶液を用いてスピンコート法により形成されることを特徴とする請求項１〜４のいずれかに記載の光記録媒体。
【請求項６】
前記光記録媒体の構成層として金属反射層を設け、該金属反射層は、金、銀、銅、アルミニウム、またはこれらの金属の合金から選ばれる少なくとも１つの金属により形成されたことを特徴とする請求項１〜５のいずれかに記載の光記録媒体。
【請求項７】
前記光記録媒体の構成層として保護層を設け、該保護層は、紫外線硬化樹脂により形成されたことを特徴とする請求項１〜６のいずれかに記載の光記録媒体。
【請求項８】
基板上に、６００〜７２０ｎｍの記録再生波長においてプラズモン吸収を発現する金属微粒子と該金属微粒子の分散安定化剤とを含むコロイド溶液を塗布形成した記録層を少なくとも設けた光記録媒体の記録再生方法であって、
前記記録再生波長の光源として赤色半導体レーザダイオードを用いることを特徴とする記録再生方法。
【請求項９】
基板上に記録層を設けた光記録媒体に赤色半導体レーザダイオードを光源とする光を照射して記録再生を行う記録再生装置であって、
前記記録層は、６００〜７２０ｎｍの記録再生波長においてプラズモン吸収を発現する金属微粒子と該金属微粒子の分散安定化剤とを含むコロイド溶液を用いて塗布形成されたことを特徴とする記録再生装置。
【発明の詳細な説明】
【０００１】
【発明の属する技術分野】
本発明は、データ用大容量光記録媒体（ＤＶＤ）に関し、特に長波長レーザ光（６００〜７２０ｎｍ）により記録再生が可能な高密度記録用追記型光記録媒体に関する。
【０００２】
【従来の技術】
光情報記録の分野では、基板上に記録層を有する光記録媒体としてＣＤ規格、ＤＶＤ規格に対応した記録可能な光記録媒体、いわゆる追記型光記録媒体（ＣＤ−Ｒ、ＤＶＤ＋Ｒ、ＤＶＤ−Ｒ）が商品化されている。特に、情報量の急速な増大に伴ってＤＶＤにおける高密度記録、記録容量の向上が更に求められている。
これまで、追記型光記録媒体の記録密度を向上させるための対応策として、様々な提案がなされてきた。例えば、基板上に無機誘電体ナノ粒子を含有させた誘電体層と、吸着性化合物で表面を修飾した金属カルコゲナイド粒子を含有した記録層を設けた光記録媒体とすることで高感度化と高密度化を図ることが開示されている（例えば、特許文献１参照。）。この方法は、粒子の物理的形態（ナノ粒子）と材質（無機誘電体、金属カルコゲナイド）を利用して、高感度化と高密度化を図り、主に短波長光による記録・再生・消去、および追記を目的としたものである。すなわち、本発明における微粒子の発現する光学的特異的性質、すなわち超微粒子のプラズモン吸収現象を利用したものではない。
また、基板上に表面を吸着性化合物で表面を修飾した金属微粒子（第８族、第１Ｂ族）を含有した記録層を設け、短波長領域（５００ｎｍ以下）のレーザ光を照射して記録・再生する高感度、情報保存性の優れた追記型光記録媒体を得る方法が記載されている（例えば、特許文献２参照。）。しかし、この方法によれば５００ｎｍ以下の短波長（青色レーザ領域）に対して効果はあるが、ＤＶＤ規格において一般的に採用されている長波長領域、すなわち赤色半導体レーザダイオード（ＬＤ）を光源とする赤色レーザ光領域（６００〜７２０ｎｍ）に対応することができないという難点がある。
一方、光記録媒体の記録層として有機薄膜を利用したものが用いられているが、有機薄膜を利用した場合には、一般的に紫外線等に対して劣化しやすいという問題点があり、この対応策が求められている。
また、有機薄膜を利用した記録層は、一般的にスピンコート法により形成されるが、無機薄膜を利用した記録層は、通常、真空蒸着法、スパッタリング法など複雑なプロセスを用いて形成される場合が多く、生産性を損ねる問題があり、簡便で安価な製法が求められている。
【０００３】
【特許文献１】
特開２００２−１８４０３４号公報
【特許文献２】
特開２００２−７９７５６号公報
【０００４】
【発明が解決しようとする課題】
本発明は上記のような問題点に鑑みてなされたもので、その目的は、赤色レーザ光（６００〜７２０ｎｍ）で記録・再生ができ、高密度記録が可能であるとともに紫外線等に対する耐環境性と情報保存性が優れ、かつ簡便で安価な製造が可能な光記録媒体とその記録再生方法および記録再生装置を提供することにある。
【０００５】
【課題を解決するための手段】
上記課題を解決するために検討した結果、プラズモン吸収を発現する特定の金属微粒子と、金属微粒子の凝集を防ぐとともに、金属微粒子の保護コロイドとなり得る分散安定化剤とを含有する塗布液を用いて記録層を形成した場合に、現在ＤＶＤに用いられている赤色レーザ光（６００〜７２０ｎｍ）により、記録再生が可能であることを見いだし、本発明に至った。以下、本発明について具体的に説明する。
【０００６】
請求項１の発明は、基板上に、６００〜７２０ｎｍの記録再生波長においてプラズモン吸収を発現する金属微粒子と該金属微粒子の分散安定化剤とを含むコロイド溶液を塗布形成した記録層を少なくとも設けたことを特徴とする光記録媒体である。
【０００７】
請求項２の発明は、前記金属微粒子を構成する金属は、金であることを特徴とする請求項１に記載の光記録媒体である。
【０００８】
請求項１および２の記録層を設けた構成によれば、プラズモン吸収によりＤＶＤ規格の波長域（６００〜７２０ｎｍ）で効果的に記録・再生ができ、高密度記録が可能となる。また、金属微粒子を含んだ記録層となっているため、紫外線等に対する耐環境性と情報保存性が優れており、更にコロイド溶液を簡便な塗布法（スピンコート法等）によって薄膜状態の均一な記録層を形成することができるため、生産性を向上することが可能となる。
【０００９】
請求項３の発明は、前記分散安定化剤は、主鎖に窒素を含有し側鎖に溶媒と親和性の高い置換基を有する高分子化合物であることを特徴とする請求項１または２に記載の光記録媒体である。
【００１０】
請求項４の発明は、前記高分子化合物は、主鎖にアミン構造を持ち、側鎖にポリエステル、ポリアクリレート、あるいはポリウレタンから選ばれる少なくとも１つの重合体構造を持つ櫛型のブロックコポリマーであることを特徴とする請求項３に記載の光記録媒体である。
【００１１】
請求項３および４の構成によれば、分散安定化剤が金属微粒子に多点吸着し、しかも溶媒と親和性が高く溶媒中に均一に分散されるため、均一で安定したコロイド溶液が得られる。このようなコロイド溶液を用いることによって、塗布操作により均一で薄膜の記録層形成が可能となる。
【００１２】
請求項５の発明は、前記記録層は、前記コロイド溶液を用いてスピンコート法により形成されることを特徴とする請求項１〜４のいずれかに記載の光記録媒体である。
【００１３】
請求項５によれば、スピンコート法を用いて分散安定化剤により金属微粒子が均一に分散されたコロイド溶液を塗布することで、高密度記録を達成する薄膜の記録層を形成することができ、しかも簡便な製造方法であるため、生産性を向上することが可能となる。
【００１４】
請求項６の発明は、前記光記録媒体の構成層として金属反射層を設け、該金属反射層は、金、銀、銅、アルミニウム、またはこれらの金属の合金から選ばれる少なくとも１つの金属により形成されたことを特徴とする請求項１〜５のいずれかに記載の光記録媒体である。
【００１５】
請求項６の構成によれば、耐腐食性が優れているばかりではなく、高反射率が確保されて記録情報の検出が良好に行われる光記録媒体が提供される。
【００１６】
請求項７の発明は、前記光記録媒体の構成層として保護層を設け、該保護層は、紫外線硬化樹脂により形成されたことを特徴とする請求項１〜６のいずれかに記載の光記録媒体である。
【００１７】
請求項７の構成によれば、記録層や金属反射層などの表面上に簡便にしかも損傷などの問題を起すことなく保護膜を形成することができ、また生産性も良好であり、保護効果の優れた層構成の光記録媒体が提供される。
【００１８】
請求項８の発明は、基板上に、６００〜７２０ｎｍの記録再生波長においてプラズモン吸収を発現する金属微粒子と該金属微粒子の分散安定化剤とを含むコロイド溶液を塗布形成した記録層を少なくとも設けた光記録媒体の記録再生方法であって、
前記記録再生波長の光源として赤色半導体レーザダイオードを用いることを特徴とする記録再生方法である。
【００１９】
請求項８の方法によれば、赤色半導体レーザダイオードを用いることにより、本発明における記録層に含まれる特定の金属微粒子がプラズモン吸収を発現し、ＤＶＤ規格の波長域（６００〜７２０ｎｍ）で効果的に記録・再生ができ、高密度記録が可能となる。
【００２０】
請求項９の発明は、基板上に記録層を設けた光記録媒体に赤色半導体レーザダイオードを光源とする光を照射して記録再生を行う記録再生装置であって、
前記記録層は、６００〜７２０ｎｍの記録再生波長においてプラズモン吸収を発現する金属微粒子と該金属微粒子の分散安定化剤とを含むコロイド溶液を用いて塗布形成されたことを特徴とする記録再生装置である。
【００２１】
請求項９の装置によれば、光学系の光源として赤色半導体レーザダイオード（６００〜７２０ｎｍ）を搭載したことにより、本発明における記録層に含まれる特定の金属微粒子がプラズモン吸収を発現することができ、効果的に記録・再生ができ、高密度記録が可能となる。
【００２２】
【発明の実施の形態】
本発明の光記録媒体は、基板上に金属微粒子とその凝集を防ぐ分散安定化剤とを含む記録層を有することを特徴とする。
一般に、物理的な大きさの次元が極端に異なる場合、その物理的および化学的な性質が変り、異なった現象や振る舞いを示すことが多く知られており、金属、特に貴金属の微粒子は、粒子径が数ｎｍ〜数十ｎｍ程度に小さくなるとプラズモン吸収を示すことが知られている。
発明者らは種々検討した結果、特定の金属、例えば金の微粒子において、図１のスペクトル図に示すように、ＤＶＤシステム等一般に使用されている赤色半導体ＬＤ（赤色レーザ）の波長域６００〜７２０ｎｍにおいて吸収を示すものがあることを見出した。このような、赤色レーザの波長域においてプラズモン吸収を示す特定の金属微粒子を記録層に用いることによって、ＤＶＤの高記録密度化を解決した。また、記録層は、金属微粒子を分散安定化剤によってコロイド溶液とし、この溶液を簡便な方法、特にスピンコート法を採用して行うことによって容易に、しかも均一に薄膜状態で形成できることが確認された。
【００２３】
本発明の光記録媒体は、基板上に前記記録層を設けるものであるが、その他必要により構成層として、下引き層、保護層、ハードコート層、金属反射層、接着層、保護基板などを設けることができ、目的や要求特性に応じて構成層の形態が選ばれる。本発明の光記録媒体について図面を参考にして説明する。
本発明の光記録媒体は、例えば図２（ａ）〜（ｄ）や図３（ａ）〜（ｅ）の概略断面図に示す例のような構成を有するものである。すなわち、図２（ａ）〜（ｄ）の場合には、基板上に金属反射層を設けずに構成した例を示す。また、図３（ａ）〜（ｅ）の場合には、金属反射層を設けて構成した例を示す。これらの構成は、実施の形態を説明するための例であって他の構成でもよいが、通常ＤＶＤの場合には図３（ｄ）の構成形態が好ましい。
以下に光記録媒体の各構成層について説明する。
【００２４】
（基板および保護基板）
基板（基板１および保護基板７）の必要特性としては、基板側より記録再生を行う場合のみ使用レーザー光に対して透明でなければならず、基板側から記録再生を行わない場合には、基板は透明である必要はない。従って、基板１および保護基板７を用いる場合に、一方の基板のみ透明であれば、他方の基板の透明、不透明は問わない。
基板材料としては例えば、ポリエステル、アクリル樹脂、ポリアミド、ポリカーボネート樹脂、ポリオレフィン樹脂、フェノール樹脂、エポキシ樹脂、ポリイミド等のプラスチック、（石英）ガラス、セラミック、シリコンウェハーあるいは金属等を用いることができる。なお、基板１あるいは保護基板７のいずれか１層しか用いない場合、あるいは各基板２枚をそれぞれ光記録媒体の両側にしてサンドイッチ状の形態で用いる場合に、基板の表面にトラッキング用の案内溝や案内ピット、更にアドレス信号等のプレフォーマットが形成されていてもよい。
【００２５】
（記録層）
本発明における記録層２は、前記のように６００〜７２０ｎｍの記録再生波長においてプラズモン吸収を発現する金属微粒子と該金属微粒子の分散安定化剤とを含むコロイド溶液を用いて塗布形成される。
ＤＶＤ規格の記録再生波長域（６００〜７２０ｎｍ）でプラズモン吸収を発現する特定の金属微粒子としては、金、銅などが挙げられるが、特に金が好適な波長領域でプラズモン吸収を示す。なお、金属微粒子の粒径としては、１〜５０ｎｍ程度が好ましい。
また、本発明で用いる分散安定化剤は、金属微粒子の凝集を防ぐとともに、記録層形成用の塗布液をコロイド溶液としたときに金属微粒子の保護コロイドとなり得るものであるのがよい。また、分散安定化剤は、金属微粒子に多点吸着するような主鎖に窒素を含有する高分子化合物が好ましい。また、溶媒中に均一に分散させるために、側鎖に溶媒と親和性が高くなるような置換基を有することが好ましい。例えば、分散安定化剤としては、主鎖にアミン構造を持ち、側鎖にポリエステル、ポリアクリレート、ポリウレタン等の構造を持つ櫛型のブロックコポリマー等が挙げられる。なお、コロイド溶液の溶媒としては、エタノール等の各種有機溶媒も用いられる。
記録層２の膜厚としては、１０〜２００ｎｍが適当である。
【００２６】
本発明における記録層２は、上記金属微粒子と分散安定化剤を主成分とするが、更にレーザー光の照射によりなんらかの光学的変化を生じさせ、その変化により情報を記録再生することが可能な機能性色素等を混合してもよい。このような機能性色素の光学特性としては、記録再生用レーザー波長に対しその吸収特性変化を利用して再生する場合にはレーザー波長近傍に最大吸収波長を持つことが好ましく、記録再生用レーザー波長に対しその屈折率変化を利用して再生する場合にはレーザー波長近傍に最大屈折率を持つことが好ましい。
機能性色素としては、例えばレーザー光の照射エネルギーによりヒートモード（熱分解等）でその光学定数を変化させるものであればどのような色素化合物でもよいが、特にアゾ（金属キレート）色素、ホルマザン（金属キレート）色素、ジピロメテン（金属キレート）色素、ポリメチン色素、スクアリリウム色素、アザアヌレン色素等が適用可能で、具体的には金属キレート色素、トリメチンシアニン色素、スクアリリウム色素、テトラアザポルフィリン色素が好ましい。また前記の色素は単独で用いてもよいし、２種以上の組合せにしてもよい。
更に、上記記録層中に特性改良の目的で、安定剤（遷移金属錯体等）、紫外線吸収剤、分散剤、難燃剤、潤滑剤、帯電防止剤、界面活性剤、可塑剤などを添加してもよい。
【００２７】
（下引き層）
下引き層３は、（ａ）接着性の向上、（ｂ）水、またはガス等のバリアー、（ｃ）記録層２の保存安定性の向上、（ｄ）反射率の向上、（ｅ）溶剤に対する基板１や記録層２の保護、（ｆ）案内溝・案内ピット・プレフォーマット等の形成等を目的として使用される。（ａ）の目的に対しては高分子材料、例えばアイオノマー樹脂、ポリアミド樹脂、ビニル系樹脂、天然樹脂、天然高分子、シリコーン、液状ゴム等の種々の高分子物質、およびシランカップリング剤等を用いることができる。また、（ｂ）および（ｃ）の目的に対しては、前記高分子材料以外に無機化合物、例えばＳｉＯ２、ＭｇＦ２、ＳｉＯ、ＴｉＯ２、ＺｎＯ、ＴｉＮ、ＳｉＮ等の金属または半金属、例えばＺｎ、Ｃｕ、Ｎｉ、Ｃｒ、Ｇｅ、Ｓｅ、Ａｕ、Ａｇ、Ａｌ等を用いることができる。更に、（ｄ）の目的に対しては金属、例えばＡｌ、Ａｇ等や、金属光沢を有する有機薄膜、例えばメチン染料、キサンテン系染料等を用いることができる。また、（ｅ）および（ｆ）の目的に対しては、紫外線硬化樹脂、熱硬化樹脂、熱可塑性樹脂等を用いることができる。下引き層の膜厚は０．０１〜３０μｍ、好ましくは０．０５〜１０μｍが適当である。
【００２８】
（金属反射層）
金属反射層６は、単体で高反射率が得られ、腐食されにくい金属、半金属等からなる反射層であることが好適である。金属反射層６用の材料例としては、Ａｕ、Ａｇ、Ｃｒ、Ｎｉ、Ａｌ、Ｆｅ、Ｓｎ、Ｃｕ等が挙げられるが、反射率、生産性の点からＡｕ、Ａｇ、Ａｌ、Ｃｕが最も好ましく、これらの金属、半金属は単独で使用してもよく、２種以上の合金としてもよい。
金属反射層６の膜形成法としては、蒸着、スッパタリング等が挙げられ、膜厚としては５０〜５０００Å、好ましくは１００〜３０００Åである。
【００２９】
（保護層およびハードコート層）
保護層４、あるいは基板面のハードコート層５は、（ａ）記録層２や金属反射層６を傷、ホコリ、汚れ等から保護する、（ｂ）記録層２や金属反射層６の保存安定性の向上、（ｃ）反射率の向上等を目的として使用される。これらの目的に対しては、前記下引き層３に示したのと同じ材料を用いることができる。また、無機材料としてＳｉＯ、ＳｉＯ２等を用いることができ、更に有機材料としてポリメチルアクリレート、ポリカーボネート、エポキシ樹脂、ポリスチレン、ポリエステル樹脂、ビニル樹脂、セルロース、脂肪族炭化水素樹脂、芳香族炭化水素樹脂、天然ゴム、スチレンブタジエン樹脂、クロロプレンゴム、ワックス、アルキッド樹脂、乾性油、ロジン等の熱軟化性、熱溶融性樹脂を用いることができる。
【００３０】
前記材料のうち保護層４、または基板表面のハードコート層５に最も好ましい材料例としては、生産性に優れた紫外線硬化樹脂が挙げられる。保護層４あるいは基板面のハードコート層５の膜厚は０．０１〜３０μｍ、好ましくは０．０５〜１０μｍが適当である。本発明において、前記下引き層３、保護層４、および基板面のハードコート層５には記録層２の場合と同様に、安定剤、分散剤、難燃剤、滑剤、帯電防止剤、界面活性剤、可塑剤等を含有させることができる。
【００３１】
（接着層）
接着層８に用いられる材料としては、基板１および保護基板７を接着でき、光記録媒体の要求特性を損なわないものであれば特に制約はないが、生産性を考えると、紫外線硬化型またはホットメルト型の接着剤が好ましく、その中でも紫外線硬化型接着剤が特に好ましい。
【００３２】
【実施例】
以下、実施例により本発明を更に詳細に説明する。ただし、本発明はなんら実施例に限定されるものではない。
（実施例１）
特定櫛形ブロックコポリマーを分散安定化剤とする金微粒子をエタノール中に分散させたコロイド溶液（日本ペイント（株）製）を、ガラス基板上にスピンコート法により薄膜を形成した。得られた薄膜の吸収スペクトルを評価した結果を前記図１に示す。図１から、金微粒子と分散安定化剤とから形成された薄膜は、約６００ｎｍ近傍にピークを有するプラズモン吸収に基づく光吸収を示し、ＤＶＤ規格における赤色レーザの波長領域（６００〜７２０ｎｍ）において記録再生が可能であることが確認された。
【００３３】
（実施例２）
実施例１と同じコロイド溶液を用いて、このコロイド溶液を、厚さ０．６ｍｍの射出成形ポリカーボネート製基板上にスピンコート法により塗布して薄膜の記録層を形成し、評価用の光記録媒体とした。なお、射出成形ポリカーボネート製基板には、溝深さ１７５０Å、半値幅０．２５μｍ、トラックピッチ０．７４μｍの案内溝を有するものを使用した。
【００３４】
上記で作製した光記録媒体を、光源に赤色半導体レーザダイオードを備えた光記録再生装置（図４の概略模式図に示すような構成の装置）に搭載し、発振波長６５８ｎｍ、ビーム径１．０μｍの赤色レーザ光を照射して、トラッキングしながら線速３．５ｍ／ｓ、記録パワー１８ｍＷの条件で単一周期信号（ＤＶＤの８Ｔ相当）の記録を行った。記録後、発信波長６５８ｎｍの赤色レーザ光で記録を再生した結果、変調度は７５％と十分に大きく、明瞭な再生信号が得られた。
上記結果から、本発明の構成からなる光記録媒体は、ＤＶＤ規格の赤色レーザ波長域においてプラズモン吸収を発現し、その吸収を利用して記録、再生されることが確認され、高密度記録を可能とすることが確かめられた。
【００３５】
（比較例１）
上記実施例２において、コロイド溶液を用いてスピンコート法により記録層を形成する代りに、スパッタ法により金の薄膜を形成して記録層とした。
得られた、光記録媒体に対して実施例２と同様に記録、再生を行ったところ、再生信号は得られなかった。したがって、スパッタ法により形成された金の薄膜の場合には、赤色レーザ光によるプラズモン吸収に基づく光吸収が発現せず、このため赤色レーザの波長領域（６００〜７２０ｎｍ）において記録、再生はできないことが確認された。
【００３６】
【発明の効果】
基板上に、６００〜７２０ｎｍの記録再生波長においてプラズモン吸収を発現する金属微粒子と、この金属微粒子分散安定化剤とを含むコロイド溶液を塗布形成した記録層を設けたことにより、ＤＶＤ規格の波長域で効果的に記録・再生ができ、紫外線等に対する耐環境性と情報保存性が優れた高密度記録が可能な光記録媒体が提供される。また、コロイド溶液を用いてスピンコート法等の簡便な塗布法によって記録層を形成することができるため、生産性を向上することが可能となる。
また、光記録媒体の構成層として金属反射層を形成した場合には、腐食されることがなく、高反射率が確保されて記録情報の検出が良好な光記録媒体が提供される。あるいは、記録層や金属反射層などの表面上に紫外線硬化樹脂を用いて保護層を設けた場合、生産性も良好で保護効果の優れた光記録媒体が提供される。
更に、本発明の記録媒体を用いることによって、光源として赤色半導体レーザダイオードを用いる方法および該光源を搭載した記録再生装置により、ＤＶＤ規格の波長域（６００〜７２０ｎｍ）で効果的に記録・再生ができ、高密度記録が可能となる。
【図面の簡単な説明】
【図１】実施の形態および実施例における本発明のプラズモン吸収を示す金属微粒子（金）を含む薄膜の波長と吸光度との関係を示すスペクトル図である。
【図２】本発明の光記録媒体の金属反射層を備えない場合の層構成例（ａ）〜（ｄ）を説明するための概略断面図である。
【図３】本発明の光記録媒体の金属反射層を備えた場合の層構成例（ａ）〜（ｅ）を説明するための概略断面図である。
【図４】実施例における光記録媒体を評価するために用いた記録再生装置の構成を示す概略模式図である。
【符号の説明】
１  基板
２  記録層
３  下引き層
４  保護層
５  ハードコート層
６  金属反射層
７  保護基板
８  接着層
１０  光記録媒体
１１  光源（赤色半導体ＬＤ）
１２  カップリングレンズ
１３  光検出器
１４  ハーフミラー
１５  立ち上げミラー
１６  対物レンズ
１７  スピンドル
【図１】
2004246984.tif 000003
【図２】
2004246984.tif 000004
【図３】
2004246984.tif 000005
【図４】
2004246984.tif 000006